オレフィンをコオリゴマー化するための方法であって、n個の炭素原子を有するオレフィンおよび2n個の炭素原子を有するオレフィンを含むオレフィン原料を、オレフィンオリゴマー化触媒上で反応させて反応生成物に変え、2n個の炭素原子を有するオレフィンの変換率が10未満である条件下で実施される、上記方法。n個の炭素原子を有するオレフィンの変換率が10~50の範囲内にある条件下で実施される、請求項1記載の方法。2n個の炭素原子を有するオレフィンの変換率が1以下である、請求項1または2記載の方法。反応生成物の部分量が間接的な熱交換によって冷却され、およびオレフィン原料に返送される、請求項1、2または3記載の方法。オレフィンオリゴマー化触媒としてニッケル含有不均一系触媒が使用される、請求項1から4までのいずれか1項に記載の方法。オレフィンオリゴマー化触媒として不均一系のゼオライト触媒が使用される、請求項1から5までのいずれか1項に記載の方法。得られた反応生成物中の2n個の炭素原子を有するオレフィンの量が少なくとも1つの補正率に適切に調節されることによって調整される、請求項1から6までのいずれか1項に記載の方法。補正率として、オレフィンオリゴマー化触媒上でのオレフィン原料の滞留時間、オレフィン原料の流量、返送流または循環流の流量、オレフィン原料におけるn個の炭素原子を有するオレフィンと2n個の炭素原子を有するオレフィンとの割合および反応温度から選択された、少なくとも1つの変数が使用される、請求項4記載の方法。n個の炭素原子を有するオレフィンを含むオレフィン原料がオレフィンオリゴマー化触媒上で反応して2n個の炭素原子を有するオレフィンに変わる、上方に位置している二量体化工程を含む、請求項1から8までのいずれか1項に記載の方法。本質的に、n個の炭素原子を有するオレフィンとしてn-ブテンが使用され、および2n個の炭素原子を有するオレフィンとしてイソオクテンが使用される、請求項1から9までのいずれか1項に記載の方法。比較例1、および実施例2および3:例1および2において、ブテン次の組成のラフィネートII:イソブタン7.1質量、n-ブタン19.3質量、トランス-2-ブテン19.9質量、1-ブテン41.6質量、シス-2-ブテン9.5質量およびイソブテン2.6質量を、先に第1の反応ユニット中でNiOをベースとする触媒上でのラフィネートIIのオリゴマー化欧州特許第730567号明細書実施例1により取得されたオクテンと一緒に、H-MWWゼオライトをベースとするゼオライト系酸触媒元素Si:Al:Feのモル比27:1:0.07、結合剤としてのベーム石20でストランド化した上でオリゴマー化し、ドデセンに変える。モル比C4:C8は、それぞれ2:1である。反応は、29.7mmの直径および3mの全長を有する、連続的に運転される反応器中で、90°Cおよび次表中に記載された、毎時間の質量通過量毎時重量空間速度weighthourlyspacevelocityWHSVで行なわれた。例3においては、同じ反応は、1:1のC4オレフィン対C8オレフィンのモル比で入口の流れ中で、既にオクテンの製造に使用された、NiOをベースとする触媒上で行なわれる。形成された生成物をそれぞれ蒸留により分離し、こうして得られたドデセンをヒドロホルミル化する。このために、オートクレーブをドデセン1200gで充填する。その次に、このオートクレーブをCO/H2混合物1:1で220バールに加圧し、および185°Cに加熱する。次に、ドデセン約100g中に溶解したコバルトエチルヘキサノエート9.6gを、ゲートウェイを用いて反応器中に導入する。オートクレーブ中の圧力降下で確認することができる、合成ガスの使用量を、再加圧によって補充した。ヒドロホルミル化の可能性を測定するために、60分後に試料を取り出し、およびガスクロマトグラフィーにより分析する。同じ触媒を使用した際に、降下するC8変換率を有するドデセンのヒドロホルミル化の可能性は、明らかに高まることが判明する。更に、C4二量体化において、およびC4オレフィンおよびC8オレフィンの共二量体化において、同じ触媒を有利に使用した際に、より低いC8変換率この場合、0未満で特に良好にヒドロホルミル化可能なドデセンが得られることが判明する。比較例4および5、および実施例6~8:次の例において、例3に相応する、C4オレフィンとC8オレフィンとの入口混合物を、NiOをベースとする触媒欧州特許第730567号明細書実施例1に相応する上で95°Cおよび種々の流量で反応させる。調節したそれぞれの混合物から、試料を取り出し、C8オレフィンとC12オレフィンの分離のために、蒸留により後処理を行なった。こうして得られた純粋なC8オレフィン留分およびC12オレフィン留分を、それぞれ次のようにヒドロホルミル化に掛けた:ドデセン100gオクテンを、非連続的にオートクレーブ中で触媒としてのコエチルヘキサノエート0.13質量で水10gを添加しながら175°C160°Cで、および280バールの合成ガス圧下で1:1のCO対H2の混合比で4時間反応させた。オートクレーブ中の圧力降下で確認することができる、合成ガスの使用量を、再加圧によって補充した。オートクレーブの放圧後、10質量の酢酸を有する反応排出量から、空気の導入によって酸化的にコバルト触媒を取り除き、有機生成物相をラニーニッケルを用いて170°Cおよび280バールの水素圧で水素化した。得られた生成物混合物の分析は、ガスクロマトグラフィーにより行なわれた。この場合、高いC8変換率の際に実際に良好にヒドロホルミル化可能なオクテンが得られるが、しかし、良好にヒドロホルミル化可能なドデセンは、全く得られないことが判明する。10未満の低いC8変換率の際に初めて、2つの生成物が良好にヒドロホルミル化可能であり、このことは、C8オレフィンおよびC12オレフィンのヒドロホルミル化変換率による平均値の形成によって明らかになる。